ИЗДЕЛИЕ ИЗ КОМПОЗИЦИОННОГО МАТЕРИАЛА НА ОСНОВЕ SIOX:SI И СПОСОБЫ ЕГО ИЗГОТОВЛЕНИЯ

1. Изделие, содержащее комбинацию окиси кремния и проводящего кремния, соединенных друг с другом.
2
2. Изделие по п.1, отличающееся тем, что окись кремния представляет собой SiO.
3. Изделие по п.1, отличающееся тем, что окись кремния составляет, по меньшей мере, примерно 50% от веса указанной комбинации.
4. Изделие по п.3, отличающееся тем, что окись кремния составляет не более чем примерно 80% от веса указанной комбинации.
5. Изделие по п.4, отличающееся тем, что имеет сопротивление, равное примерно 200 Ом·см или менее.
6. Изделие по п.4, отличающееся тем, что имеет сопротивление, равное примерно 20 Ом·см или менее.
7. Изделие по п.4, отличающееся тем, что имеет сопротивление, равное примерно 10 Ом·см или менее.
8. Изделие по п.4, отличающееся тем, что указанная комбинация подвергнута сжатию до достижения плотности, равной, по меньшей мере, 70% от величины теоретической плотности.
9. Изделие по п.4, отличающееся тем, что указанная комбинация подвергнута сжатию до достижения плотности, равной, по меньшей мере, 90% от величины теоретической плотности.
10. Изделие по п.4, отличающееся тем, что указанная комбинация практически не содержит любого другого материала, кроме случайных примесей.
11. Изделие по п.4, отличающееся тем, что указанная комбинация включает, по меньшей мере, один добавочный металл, выбранный из группы, состоящей из Al, Mg, Sn, In, Mn, Zn, Bi, Sr, Cd, Se и Ga.
12. Изделие по п.1, отличающееся тем, что указанная комбинация подвергнута сжатию и спеканию до достижения плотности, равной, по меньшей мере, 90% от общей теоретической плотности, и сопротивления, равного примерно 200 Ом·см или менее.
13. Изделие, содержащее комбинацию окиси кремния, кремния и легирующей добавки, которая придает указанному кремнию проводимость.
14. Способ изготовления изделия, включающий:
получение взаимосвязанных зерен проводящего кремния, которые включают частицы окиси кремния, соединенные с зернами проводящего кремния таким образом, что образуется композиционный материал, который имеет сопротивление, равное 200 Ом·см или менее.
15. Способ по п.14, отличающийся тем, что он включает сжатие композиционного материала до достижения плотности, равной, по меньшей мере, 90% от величины общей теоретической плотности.
x
16. Способ по п.15, отличающийся тем, что он включает предварительное получение Si и SiO в виде порошка.
x
17. Способ по п.16, отличающийся тем, что он включает сортировку порошков Si и SiO до получения частиц размером менее примерно 5 мкм.
x
x
18. Способ по п.17, включающий получение начальной смеси частиц Si и SiO в таких относительных количествах, что порошок SiO составляет, по меньшей мере, примерно 50% от веса смеси.
x
19. Способ по п.17, отличающийся тем, что порошок SiO составляет примерно 80% от веса этой смеси.
20. Способ по п.14, отличающийся тем, что он включает добавление, по меньшей мере, одного металла, выбранного из группы, состоящей из Al, Mg, Sn, In, Mn, Zn, Bi, Sr, Cd, Se и Ga.